(57)【特許請求の範囲】
【請求項１】
太陽光に含まれる不可視波長領域の紫外線を吸収抑制し得る茶ポリフェノールを固着した繊維又は繊維構造体。
【請求項２】
上記紫外線の波長領域が２８０〜４００ｎｍであることを特徴とする請求項１記載の繊維又は繊維構造体。
【請求項３】
上記茶ポリフェノールがツバキ科の茶（Ｃａｍｅｌｌｉａ  ｓｉｎｅｎｓｉｓ  Ｌｉｎｎ）由来の日本茶、中国茶、紅茶及びプーアール茶から選ばれる少なくとも１種の茶からの抽出物であることを特徴とする請求項１又は２記載の繊維又は繊維構造体。
【発明の詳細な説明】
【０００１】
【発明の属する技術分野】
本発明は、茶ポリフェノールを固着した紫外線吸収繊維又は繊維構造体に関し、より詳細には太陽光に含まれる不可視波長領域の紫外線の肌への吸収を抑制し得る茶ポリフェノールを固着した紫外線吸収繊維又は繊維構造体に関する。
【０００２】
【従来の技術】
昭和５０年頃までは、日焼けした小麦色が健康的な人のように言われてきたが、現在では、紫外線の吸収がシミやシワ、ソバカスの元、照射時間が長くなれば皮膚癌の原因になると言われており、今日では紫外線を防御する機能を持つ商品が注目されるようになっている。既に、化粧品業界では早くから様々なものが商品化されているが、最近では衣料や日用品にまで応用範囲が広がっている。
【０００３】
繊維又は繊維で構成された物体（本発明で繊維構造体という。）に紫外線を吸収又は拡散する物質を含有することは知られており、例えば、該物質としてシリコン化合物で表面処理したＺｎＯ微粒子を用いる方法は特開平７−１９７３０９号公報、該物質としてγ−オリザノール誘導体を用いる方法は特開平６−２９９４６７号公報、該物質としてビス（１−ヒドロキシ−２（１Ｈ）−ピリジンチオネート−Ｏ，Ｓ）−（Ｔ−４）の金属塩を用いる方法は特開２０００−４４９２６号公報に記載されている。
【０００４】
一方、茶又は茶ポリフェノールによって染色した繊維又は繊維構造体に関しては、これまでに草木染めとしての風合いのみならず、抗菌・防臭効果についても多くの特許公報に記載されているように様々な提案がなされている。しかし、茶ポリフェノールの紫外線吸収作用により、紫外線の透過を抑制し、肌への紫外線吸収抑制効果のある繊維又は繊維構造体についての報告はなされてない。
【０００５】
【発明が解決しようとする課題】
本発明は、肌への紫外線吸収を抑制し、シミ、シワ、ソバカス、ひいては過度の紫外線吸収による様々な疾病を防御する繊維又は繊維構造体を提供することを目的とする。
【０００６】
【課題を解決するための手段】
本発明者らは、鋭意研究を行った結果、従来黄色ブドウ状球菌等への抗菌作用及び防臭作用があることが知られている茶ポリフェノールを固着した繊維又は繊維構造体が本発明の目的が達成され得ることを見いだして、本発明に到達した。
【０００７】
すなわち、本発明は、太陽光に含まれる不可視波長領域の紫外線を吸収抑制し得る茶ポリフェノールを固着した繊維又は繊維構造体を要旨とする。
又、本発明の繊維又は繊維構造体は、上記紫外線の波長領域が２８０〜４００ｎｍであることを特徴とする。
又、本発明の繊維又は繊維構造体は、上記茶ポリフェノールがツバキ科の茶（Ｃａｍｅｌｌｉａ  ｓｉｎｅｎｓｉｓ  Ｌｉｎｎ）由来の日本茶、中国茶、紅茶及びプーアール茶から選ばれる少なくとも１種の茶からの抽出物であることを特徴とする。
【０００８】
【発明の実施の形態】
本発明で用いられる茶ポリフェノールは、茶から抽出されるポリフェノール類であり、特にツバキ科の茶（Ｃａｍｅｌｌｉａ  ｓｉｎｅｎｓｉｓ  Ｌｉｎｎ）由来の日本茶（緑茶）、中国茶（鳥龍茶、ジャスミン茶）、紅茶及びプーアール茶から選ばれる少なくとも１種の茶からの抽出物が好ましい。該抽出物としては、上記茶葉を、水又はアルコール、例えばメタノール、エタノール、プロパノール、イソプロパノール等で抽出されたものであり、（＋）−カテキン、（＋）−ガロカテキン、（−）−エピガロカテキン、（−）−エピカテキン、（−）−エピカテキンガレート、（−）−エピガロカテキンガレートが代表的なものである。これらの抽出物の中でも、（−）−エピガロカテキンガレートの含有量の多いものが特に好ましい。
【０００９】
本発明で用いられる繊維は、天然繊維、合成繊維、それらの再生繊維等の原繊維等が挙げられ、天然繊維としては、セルロース繊維等の植物繊維、蛋白質繊維の動物繊維等が、合成繊維としては、ポリエステル繊維、ポリアミド繊維、アクリル繊維、ポリオレフィン繊維、レーヨン繊維、ビニロン繊維、ポリ塩化ビニル繊維、ウレタン繊維等が挙げられる。繊維構造体は、それら繊維を用いた糸、パイル、編物、織布、不織布等が挙げられる。
【００１０】
繊維又は繊維構造体に茶ポリフェノールを固着させる方法は、１．繊維又は繊維構造体のカチオン化処理、２．茶ポリフェノールの固着処理、３．後処理からなる。具体的には、以下の通りである。
【００１１】
１．カチオン化剤又は蛋白質等の吸着作用を持つ物質並びにアルカリ性物質を含有する水溶液に、繊維又は繊維構造体を室温又は加熱接触させるか、浸漬する。例えば、４０〜１００℃に加熱した水溶液に繊維又は繊維構造体を１〜６０分間連続して接触させるか、浸漬する。又、室温で８時間以上接触させるか、浸漬する。特に、後者のコールドバッチ方式を採用すると茶ポリフェノールの固着効率を高めるという利点がある。
【００１２】
カチオン化剤としては、従来繊維処理剤として数多く市販され広く用いられている市販品を用いることができ、例えば、一方社油脂社製（商品名：ＵＫ等）、日本化薬社製（商品名：カチオノン等）、シオンテック社製等のものが挙げられる。カチオン化剤の水溶液における濃度は、繊維又は繊維構造体に対してカチオン化剤が１〜１００重量％となるような濃度とするのが望ましい。
蛋白質等の吸着作用を持つ物質としては、キチンキトサン、豆汁（ゴジル）、ミルク蛋白等が挙げられる。蛋白質等の吸着作用を持つ物質の水溶液における濃度は、２〜３０重量％である。
アルカリ性物質としては、水酸化ナトリウム、水酸化カリウム等が挙げられる。アルカリ性物質の水溶液における濃度は、０．１〜５重量％である。
【００１３】
２．１のカチオン化処理を行った繊維又は繊維構造体は、繊維又は繊維構造体を絞る等して繊維又は繊維構造体に含まれる該水溶液を除去した後、茶ポリフェノールを含む水溶液に浸漬する等して接触させる。接触は通常室温〜９０℃で１〜１０時間行われるが、水溶液を加熱すると茶ポリフェノールの固着が促進される。茶ポリフェノールを含む水溶液の茶ポリフェノールは、その濃度が０．１重量％以上で繊維又は繊維構造体は抗菌力を示し始め、０．５重量％以上で繊維又は繊維構造体は紫外線吸収作用をを示し始める。従って、茶ポリフェノールの濃度は、０．５〜１０重量％、特に３〜５重量％とするのが好ましい。又、茶ポリフェノールを含む水溶液は、ｐＨが３〜１１、特に６〜９のものを用いるのが好ましい。更に、この固着処理は、必要に応じ、染料等の着色剤の存在下で行うことができる。
【００１４】
３．２の茶ポリフェノールを固着処理を行った繊維又は繊維構造体は、常法により水洗、脱水、乾燥等の処理を行うことにより、茶ポリフェノールが固着した繊維又は繊維構造体とすることができる。
又、繊維又は繊維構造体は上記茶ポリフェノールを固着させる前に、必要に応じて定法により糊抜き、精製漂白等を行ってもよい。
【００１５】
上記のようにして茶ポリフェノールを固着した繊維又は繊維構造体からなる衣服を着用すると、特に屋外での作業が多い労働者、スポーツマンの肌に対して過度の紫外線吸収を抑え、紫外線の害から体を守ることができ、又、茶ポリフェノールが持つ抗菌、防臭効果も期待できる。
【００１６】
【実施例】
以下、本発明を実施例により詳細に説明する。
（実施例１）
水酸化ナトリウム１０ｇを水５ｌに溶解し、カチオン化剤（株式会社シオンテック製）３５ｇを加えた水溶液に、綿ニット生地（綿フライス（天竺）糸番手４０／１）を浸漬し、脱水した後、茶ポリフェノール（株式会社伊藤園、商品名：テアフラン  ３０Ａ，茶ポリフェノール含有率４０重量％）３ｇを水１０ｌに溶解させた水溶液に、８０℃で２０分間撹拌下浸漬させた。その後、定法の水晒し、乾燥、脱水を行い、茶ポリフェノールを固着した綿ニット生地を得た。
【００１７】
（比較例１）
茶ポリフェノールを用いない以外は、実施例１と同様にして綿ニット生地を処理した。なお、このコントロール布においては、紫外線遮蔽効果が色調や色の濃淡により変動しないように、反応染料によって色調及び色濃淡を調整、統一した。
【００１８】
（実施例２〜４）
茶ポリフェノールの固着量と紫外線遮蔽効果の相関を調べるために、茶ポリフェノールの添加量を綿ニット生地に対して１重量％（実施例２）、２重量％（実施例３）、３重量％（実施例４）用い、実施例１と同様にして、それぞれ茶ポリフェノール固着量が異なる綿ニット生地を得た。
【００１９】
（比較例２）
茶ポリフェノールを用いない以外は、実施例２〜４と同様にして、ポリフェノールの添加量を綿ニット生地に対して０重量％とした綿ニット生地を得た。
【００２０】
実施例１〜４及び比較例１〜２で得られた綿ニット生地につき、島津製作所社製ＵＶ−３１０１ＰＣ及びその付属装置として積分球付属装置ＩＳＲ−３１００（積分球  内径６０ｍｍ）を用いて、波長２８０〜４００ｎｍの紫外線の透過率及び透過率に伴う遮蔽効果（ＵＰＦ）を測定した。それらの結果を表１（比較例１）、表２（実施例１）、表３（比較例２）、表４（実施例２）、表５（実施例３）、表６（実施例４）にそれぞれ示した。
【００２１】
表１及び表２から、茶ポリフェノールを固着した綿ニット生地は、明らかに紫外線遮蔽効果があることが判る。比較例１のもののアパレル製品等品質機能対策協議会法による評価がＢ級（紫外線遮蔽率が８０％以上のもの）であるのに対して、実施例１のものの評価がＡ級（紫外線遮蔽率が９０％以上のもの）である。
【００２２】
表３及び表４〜６から、茶ポリフェノール濃度と紫外線遮蔽率は相関関係にあることが確認できた。すなわち、茶ポリフェノール濃度が高まることにより、紫外線遮蔽率も高まることが判明した。
【００２３】
【表１】
0004058222.tif 000002
【表２】
0004058222.tif 000003
【表３】
0004058222.tif 000004
【表４】
0004058222.tif 000005
【表５】
0004058222.tif 000006
【表６】
0004058222.tif 000007
【００２４】
【発明の効果】
本発明によれば、茶ポリフェノールを繊維又は繊維構造体を固着させることにより、従来の抗菌、防臭効果のみならず、紫外線遮蔽効果をも得ることが判った。これにより夏場の強い紫外線下に晒される屋外労働者やスポーツ愛好家、選手の肌への紫外線吸収を抑制し、紫外線由来のシミ、シワ、ソバカス等の発生を抑え、より健康的な生活を提案できる衣類、生活用品を提供することができる。